(57)【特許請求の範囲】
【請求項１】
樹脂部材同士または樹脂部材と金属部材との摺動部分に用いるグリース組成物において、基油、増稠剤、固体潤滑剤としてメラミンシアヌレート（ＭＣＡ）とポリテトラフルオロエチレン（ＰＴＦＥ）を含み、該ＭＣＡと該ＰＴＦＥの合計の配合量が全グリース重量に対して０．１〜２５ｗｔ％の範囲であり、ＭＣＡとＰＴＦＥの配合比率が、ＭＣＡ／ＰＴＦＥ（重量比）＝０．０５〜５０の範囲であるグリース組成物（但し当該グリース組成物が窒化ホウ素粒子を含む場合は除く）であって、
前記基油は、ポリ−α−オレフィン（ＰＡＯ）、エチレン−α−オレフィン共重合体、ポリブテン、アルキルベンゼン、アルキルナフタレンから選ばれる少なくとも１種又は２種以上の混合物からなる合成炭化水素油からなり、
前記増稠剤は、Ｌｉ石けんからなることを特徴とするグリース組成物。
【請求項２】
前記基油、増稠剤及び固体潤滑剤の合計重量に対して、前記基油を８０．８〜８７．４ｗｔ％、前記増稠剤を７．１〜８．１ｗｔ％、前記固体潤滑剤を４．５〜１１．１ｗｔ％の配合比率としたことを特徴とする請求項１記載のグリース組成物。
【請求項３】
下記試験条件における下記試験方法により測定される動摩擦係数が０．０４８以下であり、静摩擦係数が０．０５３以上であることを特徴とする請求項１又は２記載のグリース組成物。
＜試験方法＞
金属プレート上にグリースを塗布し、上から樹脂製のボールを押しつけ往復動させる。往復摺動させた時の樹脂製ボールと金属プレートの間に発生する摩擦力から動摩擦係数及び静摩擦係数を測定する。
＜試験条件＞
上部試験片 ：ＰＯＭボール（直径１０ｍｍ）（樹脂製ボール）
下部試験片 ：Ｓ４５Ｃプレート（金属プレート）
試験荷重 ：３ｋｇｆ
グリース塗布量：０．０５ｇ
摺動速度 ：１ｍｍ／ｓｅｃ
試験温度 ：８０℃
摺動距離 ：１０ｍｍ
【発明の詳細な説明】
【技術分野】
【０００１】
本発明は、グリース組成物に関し、詳しくは、樹脂部材同士または、樹脂部材と金属部材との摺動部分に用いるグリース組成物において、潤滑機能（動摩擦係数が低いこと）と共に静止機能（静摩擦係数が高いこと）を併せ持つ潤滑グリース組成物に関する。
【背景技術】
【０００２】
従来から歯車、および摺動部に使用される潤滑剤組成物としてグリースが使用されているが、近年の自動車部品、家電製品、電子情報機器、ＯＡ機器などでは軽量化、低コスト化を目的として歯車、および摺動部に樹脂部材が使用されることが多くなってきている。また近年、自動車やＯＡ機器の減速装置内の減速ギア部等において、静止時のすべり防止のため高い静摩擦係数が必要とされている。このような樹脂部材同士または、樹脂部材と金属部材との摺動部分に使用されるグリースには、潤滑機能（動摩擦係数が低いこと）と共に静止機能（静摩擦係数が高いこと）を併せ持つことが求められている。
【０００３】
例えば、特許文献１で樹脂製摺動部材同士または、樹脂製摺動部材と金属製摺動部材との間の摩擦係数を低減するグリース組成物が開示されている。
【０００４】
特許文献２は固体潤滑剤としてメラミン樹脂、シリコーン樹脂、パラフィンワックスおよびフッ素樹脂を開示している。
【特許文献１】特開２００６−８９５７５号公報
【特許文献２】特開平１１−３３２１７７号公報
【発明の開示】
【発明が解決しようとする課題】
【０００５】
しかし、特許文献１に記載の技術では、静止機能の部分では十分な機能を有していないという問題がある。
【０００６】
また、特許文献２には、固体潤滑剤としてメラミン樹脂が記載されているが、メラミンシアヌレート（ＭＣＡ）についての記載がない。
【０００７】
そこで、本発明は、上記従来技術の問題を解決するものであり、本発明の課題は、樹脂部材同士または、樹脂部材と金属部材との摺動部分に用いるグリース組成物において、潤滑機能（動摩擦係数が低いこと）と共に静止機能（静摩擦係数が高いこと）を併せ持つ潤滑グリース組成物を提供することにある。
【０００８】
また本発明の他の課題は、以下の記載により明らかになる。
【課題を解決するための手段】
【０００９】
上記課題は、以下の各発明によって解決される。
【００１０】
（請求項１）
樹脂部材同士または樹脂部材と金属部材との摺動部分に用いるグリース組成物において、基油、増稠剤、固体潤滑剤としてメラミンシアヌレート（ＭＣＡ）とポリテトラフルオロエチレン（ＰＴＦＥ）を含み、該ＭＣＡと該ＰＴＦＥの合計の配合量が全グリース重量に対して０．１〜２５ｗｔ％の範囲であり、ＭＣＡとＰＴＦＥの配合比率が、ＭＣＡ／ＰＴＦＥ（重量比）＝０．０５〜５０の範囲であるグリース組成物（但し当該グリース組成物が窒化ホウ素粒子を含む場合は除く）であって、
前記基油は、ポリ−α−オレフィン（ＰＡＯ）、エチレン−α−オレフィン共重合体、ポリブテン、アルキルベンゼン、アルキルナフタレンから選ばれる少なくとも１種又は２種以上の混合物からなる合成炭化水素油からなり、
前記増稠剤は、Ｌｉ石けんからなることを特徴とするグリース組成物。
【００１１】
（請求項２）
前記基油、増稠剤及び固体潤滑剤の合計重量に対して、前記基油を８０．８〜８７．４ｗｔ％、前記増稠剤を７．１〜８．１ｗｔ％、前記固体潤滑剤を４．５〜１１．１ｗｔ％の配合比率としたことを特徴とする請求項１記載のグリース組成物。
【００１２】
（請求項３）
下記試験条件における下記試験方法により測定される動摩擦係数が０．０４８以下であり、静摩擦係数が０．０５３以上であることを特徴とする請求項１又は２記載のグリース組成物。
＜試験方法＞
金属プレート上にグリースを塗布し、上から樹脂製のボールを押しつけ往復動させる。往復摺動させた時の樹脂製ボールと金属プレートの間に発生する摩擦力から動摩擦係数及び静摩擦係数を測定する。
＜試験条件＞
上部試験片 ：ＰＯＭボール（直径１０ｍｍ）（樹脂製ボール）
下部試験片 ：Ｓ４５Ｃプレート（金属プレート）
試験荷重 ：３ｋｇｆ
グリース塗布量：０．０５ｇ
摺動速度 ：１ｍｍ／ｓｅｃ
試験温度 ：８０℃
摺動距離 ：１０ｍｍ
【発明の効果】
【００１５】
本発明によると、樹脂部材同士または、樹脂部材と金属部材との摺動部分に用いるグリース組成物において、潤滑機能（動摩擦係数が低いこと）と共に静止機能（静摩擦係数が高いこと）を併せ持つ潤滑グリース組成物を提供することができる。
【発明を実施するための最良の形態】
【００１６】
以下、本発明の実施の形態について説明する。
【００１７】
本発明のグリース組成物は、樹脂部材同士または樹脂部材と金属部材との摺動部分に用いるグリース組成物において、基油、増稠剤、固体潤滑剤としてメラミンシアヌレート（ＭＣＡ）とポリテトラフルオロエチレン（ＰＴＦＥ）を含み、該ＭＣＡと該ＰＴＦＥの合計の配合量は全グリース重量に対して０．１〜２５ｗｔ％の範囲とし、ＭＣＡとＰＴＦＥの配合比率は、ＭＣＡ／ＰＴＦＥ（重量比）＝０．０５〜５０の範囲であることを特徴とする。
【００１８】
本発明に用いられる基油としては、例えば、合成炭化水素油、エステル系合成油、エーテル系合成油、グリコール系合成油から選ばれる少なくとも１種又は２種以上の混合物を用いることができる。
【００１９】
合成炭化水素油としては、例えば、ポリ−α−オレフィン（ＰＡＯ）、エチレン−α−オレフィン共重合体、ポリブテン、アルキルベンゼン、アルキルナフタレンなどから選ばれる少なくとも１種又は２種以上の混合物を用いることができる。
【００２０】
エステル系合成油としては、例えば、ジエステルやポリオールエステル、芳香族エステル等のエステル油などから選ばれる少なくとも１種又は２種以上の混合物を用いることができる。
【００２１】
エーテル系合成油としては、例えば、アルキルジフェニルエーテル等などから選ばれる少なくとも１種又は２種以上の混合物を用いることができる。
【００２２】
グリコール系合成油としてはポリエチレングリコール、ポリプロピレングリコールなどから選ばれる少なくとも１種又は２種以上の混合物を用いることができる。
【００２３】
本発明に用いられる基油としては、樹脂に対する影響の少ない（劣化させにくい）合成炭化水素油が好ましく、より好ましくはＰＡＯである。
【００２４】
本発明に用いられる増稠剤としては、例えば、金属石けん、金属複合石けんが挙げられ、金属石けんとしては、例えば、Ｌｉ石けん、Ｃａ石けん、アルミニウム石けんなどが挙げられ、Ｌｉ石けんとしては、例えば、１２−ヒドロキシステアリン酸やステアリン酸を使用したものなどが挙げられる。また、金属複合石けんとしては、例えば、Ｌｉ複合石けん、Ｃａ複合石けん、Ｂａ複合石けんなどが挙げられる。
【００２５】
本発明において、ウレア化合物を用いると熱や時間とともに硬化するものが発生するという問題があるので、好ましくない。
【００２６】
本発明に用いられる増稠剤としては、Ｌｉ石けんが好ましい。
【００２７】
本発明において、固体潤滑剤は、ＭＣＡとＰＴＦＥを併用し、その配合比率および配合量を特定の範囲とすることで、潤滑機能（低動摩擦係数）と共に静止機能（高静摩擦係数）を併せ持つことが可能となる。
【００２８】
ＭＣＡとＰＴＦＥの配合比率は、ＭＣＡ／ＰＴＦＥ（重量比）＝０．０５〜５０の範囲であり、好ましくは  ０．１〜２０の範囲である。
【００２９】
０．０５未満であると、静摩擦係数が低くなってしまい、必要な静止機能が得られず、５０以上であると静摩擦係数が高くなるが、動摩擦係数も高くなってしまい、必要な潤滑機能が得られない。
【００３０】
固体潤滑剤であるＭＣＡとＰＴＦＥの合計の配合量は全グリース重量に対して０．１〜２５ｗｔ％の範囲であり、好ましくは１〜８ｗｔ％の範囲であり、より好ましくは６〜８ｗｔ％の範囲である。
【００３１】
０．１ｗｔ％未満であると、静摩擦係数が低くなってしまい、必要な静止機能が得られない。また固体潤滑剤の機能を発揮しない。２５ｗｔ％より多いと、グリース組成物が硬くなりすぎるため、動摩擦係数が高くなってしまい、必要な潤滑機能が得られない。
【００３２】
ＭＣＡはメラミンとイソシアヌル酸の付加物であることから、特開平１１−３３２１７７号公報に記載のメラミン樹脂とは異なる。
【００３３】
本発明のグリース組成物には、本発明の効果を損なわない範囲で酸化防止剤や極圧剤、防錆剤、腐食防止剤、粘度指数向上剤、油性剤等を適宜選択して添加することができる。
【００３４】
酸化防止剤としては、例えば、２，６−ジ−ｔ−ブチル−４−メチルフェノール、４，４’−メチレンビス（２，６−ジ−ｔ−ブチルフェノール）などのフェノール系や、アルキルジフェニルアミン（アルキル基は炭素数４〜２０のもの）、トリフェニルアミン、フェニル−α−ナフチルアミン、フェノチアジン、アルキル化フェニル−α−ナフチルアミン、フェニチアジン、アルキル化フェノチアジンなどのアミン系酸化防止剤などが挙げられ、単独又は２種以上を混合して用いることができる。
【００３５】
極圧添加剤としては、例えば、酸性リン酸エステル、亜リン酸エステル、酸性リン酸エステルアミン塩などのリン系化合物、スルフィド類、ジスルフィド類などの硫黄系化合物、塩素化パラフィン、塩素化ジフェニルなどの塩素系化合物、及びジアルキルジチオリン酸亜鉛（ＺｎＤＴＰ）、ジアルキルジチオカルバミン酸モリブデン（ＭｏＤＴＰ）などの金属有機化合物などが挙げられる。
【００３６】
防錆剤としては、例えば、脂肪酸、脂肪酸石けん、アルキルスルホン酸塩、脂肪酸アミン、酸化パラフィン、ポリオキシエチレンアルキルエーテルなどが挙げられる。
【００３７】
腐食防止剤としては、例えば、ベンゾトリアゾールやベンゾイミダゾール、チアジアゾールなどが挙げられる。
【００３８】
粘度指数向上剤としては、例えば、ポリメタクリレート、エチレン-プロピレン共重合体、ポリイソブチレン、ポリアルキルスチレン、スチレン-イソプレン共重合体水素化物などが挙げられる。
【００３９】
油性剤としては、例えば、脂肪酸、高級アルコール、多価アルコール、多価アルコールエステル、脂肪族エステル、脂肪族アミン、脂肪酸モノグリセライドなどが挙げられる。
【００４０】
本発明のグリース組成物を用いて潤滑する樹脂部材の樹脂としては、ポリエチレン（ＰＥ）、ポリプロピレン（ＰＰ）、ＡＢＳ樹脂（ＡＢＳ）、ポリアセタール（ＰＯＭ）、ナイロン（ＰＡ）、ポリカーボネート（ＰＣ）、フェノール樹脂（ＰＦ）、ポリエチレンテレフタレート（ＰＥＴ）、ポリブチレンテレフタレート（ＰＢＴ）、ポリフェニレンサルファイド（ＰＰＳ）、ポリエーテルスルフォン（ＰＥＳ）、ポリイミド（ＰＩ）、ポリエーテルエーテルケトン（ＰＥＥＫ）等が挙げられる。
【００４１】
本発明のグリース組成物は、樹脂部材同士または樹脂部材と金属部材との摺動において、動摩擦係数が０．０４８以下であり、静摩擦係数が０．０５３以上となる物性を有するものが好ましい。
【００４２】
動摩擦係数および静摩擦係数は以下の試験方法により測定される。
【００４３】
（試験方法）
動摩擦係数、静摩擦係数は、金属プレート上にグリースを塗布し、上から樹脂製ＰＯＭ（ポリアセタール）ボールを押しつけ往復動させる。往復摺動させた時の樹脂製ＰＯＭボールと金属プレートの間に発生する摩擦力から摩擦係数を測定した。
【００４４】
（測定条件）
試験条件：上部試験片    ：ＰＯＭボール（直径１０ｍｍ）（樹脂製ボール）
下部試験片    ：Ｓ４５Ｃプレート（金属プレート）
試験荷重      ：３ｋｇｆ
グリース塗布量：０．０５ｇ
摺動速度      ：１ｍｍ／ｓｅｃ
試験温度      ：８０℃
摺動距離      ：１０ｍｍ
【００４５】
本発明に係るグリース組成物は、複写機、プリンター等の事務機器用部品、減速機・増速機、ギヤ、チェーン、モーター等の動力伝達装置、走行系部品、ＡＢＳ等の制御系部品、操舵系部品、変速機等の駆動系部品、パワーウィンドウモーター、パワーシートモーター、サンルーフモーター等の自動車補強部品、電子情報機器、携帯電話等のヒンジ部品、食品・薬品工業、鉄鋼、建設、ガラス工業、セメント工業、フィルムテンター等化学・ゴム・樹脂工業、環境・動力設備、製紙・印刷工業、木材工業、繊維・アパレル工業における各種部品や相対運動する機械部品等に広く適用可能であり、また、転がり軸受、スラスト軸受、動圧軸受、樹脂軸受、直動装置等の軸受等にも適用可能である。
【実施例】
【００４６】
以下、本発明を実施例に基づき説明するが、本発明はかかる実施例によって限定されない。
【００４７】
実施例１
＜配合成分とその配合量＞
（１）基油
ポリ−α−オレフィン（イオネスオリゴマー社製「ＤＵＲＡＳＹＮ  １６６」）
８０重量％  
（２）増稠剤
Ｌｉ石けん（勝田化工社製「Ｌｉ−ＯＨＳＴ」）                  ８重量％  
（３）固体潤滑剤
ＭＣＡ（日産化学工業社製「ＭＣ−６０００」）                １０重量％        
ＰＴＦＥ（住友スリーエム社製「ダイニオン  ＴＦ９２０７」）    １重量％
（４）酸化防止剤  
フェニルナフチルアミン（チバ・スペシャルティー・ケミカルズ社製      
「イルガノックス  Ｌ０６」）  １重量％
【００４８】
＜グリースの調製＞
上記基油及び増稠剤を混合撹拌釜に配合し、加熱攪拌した。溶融温度まで加熱攪拌した
後、冷却を行った。生成したゲル状物質に各種添加剤を加え、攪拌した後、ロールミルに
通し、グリース組成物を調製した。
【００４９】
得られたグリース組成物について、静摩擦係数、動摩擦係数および混和稠度を測定した。    
【００５０】
その結果を表１に示す。
【００５１】
＜測定方法＞
（稠度）
試験温度：２５℃
試験方法：ＪＩＳ  Ｋ２２２０に準拠し、稠度測定を行った。
【００５２】
（動摩擦係数および静摩擦係数）
試験方法：金属プレート上にグリースを塗布し、上から樹脂製のボールを押しつけ往復動させる。往復摺動させた時の樹脂製ボールと金属プレートの間に発生する摩擦力から摩擦係数を測定した。
試験条件：上部試験片    ：ＰＯＭボール（直径１０ｍｍ）（樹脂製ボール）
下部試験片    ：Ｓ４５Ｃプレート（金属プレート）
試験荷重      ：３ｋｇｆ
グリース塗布量：０．０５ｇ
摺動速度      ：１ｍｍ／ｓｅｃ
試験温度      ：８０℃
摺動距離      ：１０ｍｍ
【００５３】
実施例２−３
実施例１において、基油の配合量と、固体潤滑剤であるＭＣＡおよびＰＴＦＥの配合量を表１に示すように代えた以外は同様にして評価した結果を表１に示す。
【００５４】
実施例４
実施例１において、基油の配合量と、増稠剤の配合量と、固体潤滑剤であるＭＣＡおよびＰＴＦＥの配合量を表１に示すように代えた以外は同様にして評価した結果を表１に示す。
【００５５】
比較例１−３
実施例１において、基油の配合量と、固体潤滑剤であるＭＣＡおよびＰＴＦＥの配合量を表１に示すように代えた以外は同様にして評価した結果を表１に示す。
【００５６】
比較例４
実施例１において、基油の配合量および固体潤滑剤であるＰＴＦＥの配合量を表１に示すように代えた以外は同様にして評価した結果を表１に示す。
【００５７】
比較例５
実施例１において、基油の配合量と、増稠剤の配合量と、固体潤滑剤であるＭＣＡおよびＰＴＦＥの配合量を表１に示すように代えた以外は同様にして評価した結果を表１に示す。
【００５８】
【表１】
0005450935.tif 000002